【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
燃料電池用触媒層を形成するためのインクであって、
燃料電池用触媒、電子伝導性材料、プロトン伝導性材料および溶媒を含み、
前記燃料電池用触媒がニオブを含む金属含有炭窒酸化物からなり、
前記金属含有炭窒酸化物が含有する金属原子の合計を１とすると、ニオブの原子数の比が０．９５以上であり、
前記燃料電池用触媒の含有量Ａと前記電子伝導性材料の含有量Ｂとの質量比（Ａ／Ｂ）および前記燃料電池用触媒および前記電子伝導性材料との合計含有量Ｃと、プロトン伝導性材料の含有量Ｄとの質量比（Ｄ／Ｃ）が、
Ａ／Ｂが４以上５以下、かつＤ／Ｃが０．２以上０．６以下であるか、または
Ａ／Ｂが２以上６以下、かつＤ／Ｃが０．４以上０．５以下であることを特徴とするインク。
【請求項２】
前記金属含有炭窒酸化物の一次粒子径が５ｎｍ〜１．５μｍであることを特徴とする請求項１に記載のインク。
【請求項３】
前記電子伝導性材料が炭素材料であることを特徴とする請求項１または２に記載のインク。
【請求項４】
請求項１〜３のいずれか一項に記載のインクを用いて形成されることを特徴とする燃料電池用触媒層。
【請求項５】
単位面積当たりの燃料電池用触媒の質量が、２．５〜４．３ｍｇ／ｃｍ2であることを特徴とする請求項４に記載の燃料電池用触媒層。
【請求項６】
燃料電池用触媒層とガス拡散層とを有する電極であって、前記燃料電池用触媒層が請求項４または５に記載の燃料電池用触媒層であることを特徴とする電極。
【請求項７】
カソードとアノードと前記カソード及び前記アノードの間に配置された電解質膜とを有する膜電極接合体であって、前記カソードが請求項６に記載の電極であることを特徴とする膜電極接合体。
【請求項８】
請求項７に記載の膜電極接合体を備えることを特徴とする燃料電池。
【請求項９】
請求項７に記載の膜電極接合体を備えることを特徴とする固体高分子型燃料電池。
【手続補正２】
【補正対象書類名】明細書
【補正対象項目名】００２５
【補正方法】変更
【補正の内容】
【００２５】
【図１】図１は、膜電極接合体（ＭＥＡ）の分解断面図の一例である。
【図２】図２は、固体高分子形燃料電池の単セルの分解断面図の一例である。
【図３】図３は、固体高分子形燃料電池の単セルの発電特性を評価するシステムの模式図である。
【図４】図４は、実施例１で作製した単セル（１）における電流―電圧特性曲線および電流―出力密度曲線である。
【図５】図５は、実施例２で作製した単セル（２）における電流―電圧特性曲線および電流―出力密度曲線である。
【図６】図６は、参考実験３で作製した単セル（３）における電流―電圧特性曲線および電流―出力密度曲線である。
【図７】図７は、参考実験４で作製した単セル（４）における電流―電圧特性曲線および電流―出力密度曲線である。
【図８】図８は、比較例１で作製した単セル（５）における電流―電圧特性曲線および電流―出力密度曲線である。
【図９】図９は、比較例２で作製した単セル（６）における電流―電圧特性曲線および電流―出力密度曲線である。
【図１０】図１０は、比較例３で作製した単セル（７）における電流―電圧特性曲線および電流―出力密度曲線である。
【図１１】図１１は、比較例４で作製した単セル（８）における電流―電圧特性曲線および電流―出力密度曲線である。
【図１２】図１２は、比較例５で作製した単セル（９）における電流―電圧特性曲線および電流―出力密度曲線である。
【図１３】図１３は、比較例６で作製した単セル（１０）における電流―電圧特性曲線および電流―出力密度曲線である。
【図１４】図１４は、比較例７で作製した単セル（１１）における電流―電圧特性曲線および電流―出力密度曲線である。
【図１５】図１５は、比較例８で作製した単セル（１２）における電流―電圧特性曲線および電流―出力密度曲線である。
【手続補正３】
【補正対象書類名】明細書
【補正対象項目名】０１１４
【補正方法】変更
【補正の内容】
【０１１４】
［実施例１］
１．燃料電池用触媒の調製
炭化ニオブ（ＮｂＣ、添川理化学株式会社製）５．８８ｇ（５６ｍｍｏｌ）、酢酸鉄（Ｆｅ（ＣＨ3ＣＯ2）2、ＡＬＤＲＩＣＨ社製）０．８７ｇ（５ｍｍｏｌ）および窒化ニオブ（ＮｂＮ、高純度化学研究所製）５．１４ｇ（４８ｍｍｏｌ）を充分に混合した。この混合粉末を管状炉において、１６００℃で３時間、窒素雰囲気中で加熱することにより、鉄およびニオブを含有する炭窒化物（１）１０．８９ｇを得た。得られた炭窒化物（１）は、焼結体になるため乳鉢で粉砕した。
【手続補正４】
【補正対象書類名】明細書
【補正対象項目名】０１２６
【補正方法】変更
【補正の内容】
【０１２６】
［実施例２］
１．燃料電池用触媒の調製
実施例１の１で調製した燃料電池用触媒（１）を、遊星ボールミル（フリッチェ社製  Ｐｒｅｍｉｕｍ７、自転半径：２．３ｃｍ、公転半径：１６．３ｃｍ）により以下のとおり解砕した。
【手続補正５】
【補正対象書類名】明細書
【補正対象項目名】０１３１
【補正方法】変更
【補正の内容】
【０１３１】
３．燃料電池用触媒層を有する電極の作製
カソード用インク（１）の代わりにカソード用インク（２）を用いた以外は、実施例１の３と同様にして、カソード触媒層（２）を有する電極を作製した。また、カソード触媒層（２）における単位面積あたりの燃料電池用触媒（２）の質量は、４．０ｍｇ／ｃｍ2であった。
【手続補正６】
【補正対象書類名】明細書
【補正対象項目名】０１３２
【補正方法】変更
【補正の内容】
【０１３２】
４．ＭＥＡの作製
カソード触媒層（１）を有する電極の代わりにカソード触媒層（２）を有する電極を用いた以外は、実施例１の４と同様にして、ＭＥＡ（２）を作製した。
【手続補正７】
【補正対象書類名】明細書
【補正対象項目名】０１３３
【補正方法】変更
【補正の内容】
【０１３３】
５．単セルの作製
ＭＥＡ（１）の代わりにＭＥＡ（２）を用いた以外は、実施例１の５と同様にして、固体高分子形燃料電池の単セル（２）を作製した。
【手続補正８】
【補正対象書類名】明細書
【補正対象項目名】０１３４
【補正方法】変更
【補正の内容】
【０１３４】
６．発電特性の評価（触媒能の測定）
単セル（１）の代わりに単セル（２）を用いた以外は、実施例１の６と同様にして、単セル（２）における電流―電圧特性を測定し、最大出力密度を算出した。ＭＥＡ（２）における触媒能、すなわち最大出力密度は、１９８ｍＷ／ｃｍ2であった。
【手続補正９】
【補正対象書類名】明細書
【補正対象項目名】０１３９
【補正方法】変更
【補正の内容】
【０１３９】
３．燃料電池用触媒層を有する電極の作製
カソード用インク（１）の代わりにカソード用インク（３）を用いた以外は、実施例１の３と同様にして、カソード触媒層（３）を有する電極を作製した。また、カソード触媒層（３）における単位面積あたりの燃料電池用触媒（３）の質量は、３．３ｍｇ／ｃｍ2であった。
【手続補正１０】
【補正対象書類名】明細書
【補正対象項目名】０１４０
【補正方法】変更
【補正の内容】
【０１４０】
４．ＭＥＡの作製
カソード触媒層（１）を有する電極の代わりにカソード触媒層（３）を有する電極を用いた以外は、実施例１の４と同様にして、ＭＥＡ（３）を作製した。
【手続補正１１】
【補正対象書類名】明細書
【補正対象項目名】０１４１
【補正方法】変更
【補正の内容】
【０１４１】
５．単セルの作製
ＭＥＡ（１）の代わりにＭＥＡ（３）を用いた以外は、実施例１の５と同様にして、固体高分子形燃料電池の単セル（３）を作製した。
【手続補正１２】
【補正対象書類名】明細書
【補正対象項目名】０１４２
【補正方法】変更
【補正の内容】
【０１４２】
６．発電特性の評価（触媒能の測定）
単セル（１）の代わりに単セル（３）を用いた以外は、実施例１の６と同様にして、単セル（３）における電流―電圧特性を測定し、最大出力密度を算出した。ＭＥＡ（３）における触媒能、すなわち最大出力密度は、１２１ｍＷ／ｃｍ2であった。
【手続補正１３】
【補正対象書類名】明細書
【補正対象項目名】０１４３
【補正方法】変更
【補正の内容】
【０１４３】
［参考実験４］
１．燃料電池用触媒の調製
燃料電池用触媒（１）の代わりに燃料電池用触媒（３）を用いた以外は、実施例２の１と同様にして、燃料電池用触媒（３）を解砕した。当該解砕後の触媒を燃料電池用触媒（４）とした。燃料電池用触媒（４）のＢＥＴ比表面積は４５ｍ2／ｇであり、燃料電池用触媒（４）の一次粒子径は、３１ｎｍであった。
【手続補正１４】
【補正対象書類名】明細書
【補正対象項目名】０１４５
【補正方法】変更
【補正の内容】
【０１４５】
３．燃料電池用触媒層を有する電極の作製
カソード用インク（１）の代わりにカソード用インク（４）を用いた以外は、実施例１の３と同様にして、カソード触媒層（４）を有する電極を作製した。また、カソード触媒層（４）における単位面積あたりの燃料電池用触媒（４）の質量は、４．０ｍｇ／ｃｍ2であった。
【手続補正１５】
【補正対象書類名】明細書
【補正対象項目名】０１４６
【補正方法】変更
【補正の内容】
【０１４６】
４．ＭＥＡの作製
カソード触媒層（１）を有する電極の代わりにカソード触媒層（４）を有する電極を用いた以外は、実施例１の４と同様にして、ＭＥＡ（４）を作製した。
【手続補正１６】
【補正対象書類名】明細書
【補正対象項目名】０１４７
【補正方法】変更
【補正の内容】
【０１４７】
５．単セルの作製
ＭＥＡ（１）の代わりにＭＥＡ（４）を用いた以外は、実施例１の５と同様にして、固体高分子形燃料電池の単セル（４）を作製した。
【手続補正１７】
【補正対象書類名】明細書
【補正対象項目名】０１４８
【補正方法】変更
【補正の内容】
【０１４８】
６．発電特性の評価（触媒能の測定）
単セル（１）の代わりに単セル（４）を用いた以外は、実施例１の６と同様にして、単セル（４）における電流―電圧特性を測定し、最大出力密度を算出した。ＭＥＡ（４）における触媒能、すなわち最大出力密度は、２９３ｍＷ／ｃｍ2であった。
【手続補正１８】
【補正対象書類名】明細書
【補正対象項目名】０１５０
【補正方法】変更
【補正の内容】
【０１５０】
２．燃料電池用触媒層を有する電極の作製
カソード用インク（１）の代わりにカソード用インク（５）を用いた以外は、実施例１の３と同様にして、カソード触媒層（５）を有する電極を作製した。また、カソード触媒層（５）における単位面積あたりの燃料電池用触媒（２）の質量は、１．６７ｍｇ／ｃｍ2であった。
【手続補正１９】
【補正対象書類名】明細書
【補正対象項目名】０１５１
【補正方法】変更
【補正の内容】
【０１５１】
３．ＭＥＡの作製
カソード触媒層（１）を有する電極の代わりにカソード触媒層（５）を有する電極を用いた以外は、実施例１の４と同様にして、ＭＥＡ（５）を作製した。
【手続補正２０】
【補正対象書類名】明細書
【補正対象項目名】０１５２
【補正方法】変更
【補正の内容】
【０１５２】
４．単セルの作製
ＭＥＡ（１）の代わりにＭＥＡ（５）を用いた以外は、実施例１の５と同様にして、固体高分子形燃料電池の単セル（５）を作製した。
【手続補正２１】
【補正対象書類名】明細書
【補正対象項目名】０１５３
【補正方法】変更
【補正の内容】
【０１５３】
５．発電特性の評価（触媒能の測定）
単セル（１）の代わりに単セル（５）を用いた以外は、実施例１の６と同様にして、単セル（５）における電流―電圧特性を測定し、最大出力密度を算出した。ＭＥＡ（５）における触媒能、すなわち最大出力密度は、３２ｍＷ／ｃｍ2であった。
【手続補正２２】
【補正対象書類名】明細書
【補正対象項目名】０１５５
【補正方法】変更
【補正の内容】
【０１５５】
２．燃料電池用触媒層を有する電極の作製
カソード用インク（１）の代わりにカソード用インク（６）を用いた以外は、実施例１の３と同様にして、カソード触媒層（６）を有する電極を作製した。また、カソード触媒層（６）における単位面積あたりの燃料電池用触媒（２）の質量は、４．３８ｍｇ／ｃｍ2であった。
【手続補正２３】
【補正対象書類名】明細書
【補正対象項目名】０１５６
【補正方法】変更
【補正の内容】
【０１５６】
３．ＭＥＡの作製
カソード触媒層（１）を有する電極の代わりにカソード触媒層（６）を有する電極を用いた以外は、実施例１の４と同様にして、ＭＥＡ（６）を作製した。
【手続補正２４】
【補正対象書類名】明細書
【補正対象項目名】０１５７
【補正方法】変更
【補正の内容】
【０１５７】
４．単セルの作製
ＭＥＡ（１）の代わりにＭＥＡ（６）を用いた以外は、実施例１の５と同様にして、固体高分子形燃料電池の単セル（６）を作製した。
【手続補正２５】
【補正対象書類名】明細書
【補正対象項目名】０１５８
【補正方法】変更
【補正の内容】
【０１５８】
５．発電特性の評価（触媒能の測定）
単セル（１）の代わりに単セル（６）を用いた以外は、実施例１の６と同様にして、単セル（６）における電流―電圧特性を測定し、最大出力密度を算出した。ＭＥＡ（６）における触媒能、すなわち最大出力密度は、１０２ｍＷ／ｃｍ2であった。
【手続補正２６】
【補正対象書類名】明細書
【補正対象項目名】０１６０
【補正方法】変更
【補正の内容】
【０１６０】
２．燃料電池用触媒層を有する電極の作製
カソード用インク（１）の代わりにカソード用インク（７）を用いた以外は、実施例１の３と同様にして、カソード触媒層（７）を有する電極を作製した。また、カソード触媒層（７）における単位面積あたりの燃料電池用触媒（２）の質量は、４．０ｍｇ／ｃｍ2であった。
【手続補正２７】
【補正対象書類名】明細書
【補正対象項目名】０１６１
【補正方法】変更
【補正の内容】
【０１６１】
３．ＭＥＡの作製
カソード触媒層（１）を有する電極の代わりにカソード触媒層（７）を有する電極を用いた以外は、実施例１の４と同様にして、ＭＥＡ（７）を作製した。
【手続補正２８】
【補正対象書類名】明細書
【補正対象項目名】０１６２
【補正方法】変更
【補正の内容】
【０１６２】
４．単セルの作製
ＭＥＡ（１）の代わりにＭＥＡ（７）を用いた以外は、実施例１の５と同様にして、固体高分子形燃料電池の単セル（７）を作製した。
【手続補正２９】
【補正対象書類名】明細書
【補正対象項目名】０１６３
【補正方法】変更
【補正の内容】
【０１６３】
５．発電特性の評価（触媒能の測定）
単セル（１）の代わりに単セル（７）を用いた以外は、実施例１の６と同様にして、単セル（７）における電流―電圧特性を測定し、最大出力密度を算出した。ＭＥＡ（７）における触媒能、すなわち最大出力密度は、５３ｍＷ／ｃｍ2であった。
【手続補正３０】
【補正対象書類名】明細書
【補正対象項目名】０１６５
【補正方法】変更
【補正の内容】
【０１６５】
２．燃料電池用触媒層を有する電極の作製
カソード用インク（１）の代わりにカソード用インク（８）を用いた以外は、実施例１の３と同様にして、カソード触媒層（８）を有する電極を作製した。また、カソード触媒層（８）における単位面積あたりの燃料電池用触媒（２）の質量は、４．０ｍｇ／ｃｍ2であった。
【手続補正３１】
【補正対象書類名】明細書
【補正対象項目名】０１６６
【補正方法】変更
【補正の内容】
【０１６６】
３．ＭＥＡの作製
カソード触媒層（１）を有する電極の代わりにカソード触媒層（８）を有する電極を用いた以外は、実施例１の４と同様にして、ＭＥＡ（８）を作製した。
【手続補正３２】
【補正対象書類名】明細書
【補正対象項目名】０１６７
【補正方法】変更
【補正の内容】
【０１６７】
４．単セルの作製
ＭＥＡ（１）の代わりにＭＥＡ（８）を用いた以外は、実施例１の５と同様にして、固体高分子形燃料電池の単セル（８）を作製した。
【手続補正３３】
【補正対象書類名】明細書
【補正対象項目名】０１６８
【補正方法】変更
【補正の内容】
【０１６８】
５．発電特性の評価（触媒能の測定）
単セル（１）の代わりに単セル（８）を用いた以外は、実施例１の６と同様にして、単セル（８）における電流―電圧特性を測定し、最大出力密度を算出した。ＭＥＡ（８）における触媒能、すなわち最大出力密度は、５７ｍＷ／ｃｍ2であった。
【手続補正３４】
【補正対象書類名】明細書
【補正対象項目名】０１６９
【補正方法】変更
【補正の内容】
【０１６９】
［比較例５］
１．インクの調製
参考実験４の１で調製した燃料電池用触媒（４）０．１１８３ｇと、電子伝導性材料としてカーボンブラック（ケッチェンブラックＥＣ３００Ｊ、ＬＩＯＮ社製）０．２３７ｇとを、２−プロパノール（和光純薬工業製）５０ｍｌに加え、さらにプロトン伝導性材料（ＮＡＦＩＯＮ（登録商標）；０．１４２ｇ）を含有する水溶液（Ｎａｆｉｏｎ５％水溶液、和光純薬工業製）２．８４ｇを入れて、超音波分散機（ＵＴ−１０６Ｈ型シャープマニファクチャリングシステム社製）で１時間混合することにより、カソード用インク（９）を調製した。
【手続補正３５】
【補正対象書類名】明細書
【補正対象項目名】０１７０
【補正方法】変更
【補正の内容】
【０１７０】
２．燃料電池用触媒層を有する電極の作製
カソード用インク（１）の代わりにカソード用インク（９）を用いた以外は、実施例１の３と同様にして、カソード触媒層（９）を有する電極を作製した。また、カソード触媒層（９）における単位面積あたりの燃料電池用触媒（４）の質量は、１．６７ｍｇ／ｃｍ2であった。
【手続補正３６】
【補正対象書類名】明細書
【補正対象項目名】０１７１
【補正方法】変更
【補正の内容】
【０１７１】
３．ＭＥＡの作製
カソード触媒層（１）を有する電極の代わりにカソード触媒層（９）を有する電極を用いた以外は、実施例１の４と同様にして、ＭＥＡ（９）を作製した。
【手続補正３７】
【補正対象書類名】明細書
【補正対象項目名】０１７２
【補正方法】変更
【補正の内容】
【０１７２】
４．単セルの作製
ＭＥＡ（１）の代わりにＭＥＡ（９）を用いた以外は、実施例１の５と同様にして、固体高分子形燃料電池の単セル（９）を作製した。
【手続補正３８】
【補正対象書類名】明細書
【補正対象項目名】０１７３
【補正方法】変更
【補正の内容】
【０１７３】
５．発電特性の評価（触媒能の測定）
単セル（１）の代わりに単セル（９）を用いた以外は、実施例１の６と同様にして、単セル（９）における電流―電圧特性を測定し、最大出力密度を算出した。ＭＥＡ（９）における触媒能、すなわち最大出力密度は、４３ｍＷ／ｃｍ2であった。
【手続補正３９】
【補正対象書類名】明細書
【補正対象項目名】０１７４
【補正方法】変更
【補正の内容】
【０１７４】
［比較例６］
１．インクの調製
参考実験４の１で調製した燃料電池用触媒（４）０．３１１ｇと、電子伝導性材料としてカーボンブラック（ケッチェンブラックＥＣ３００Ｊ、ＬＩＯＮ社製）０．０４４ｇとを、２−プロパノール（和光純薬工業製）５０ｍｌに加え、さらにプロトン伝導性材料（ＮＡＦＩＯＮ（登録商標）；０．１４２ｇ）を含有する水溶液（Ｎａｆｉｏｎ５％水溶液、和光純薬工業製）２．８４ｇを入れて、超音波分散機（ＵＴ−１０６Ｈ型シャープマニファクチャリングシステム社製）で１時間混合することにより、カソード用インク（１０）を調製した。
【手続補正４０】
【補正対象書類名】明細書
【補正対象項目名】０１７５
【補正方法】変更
【補正の内容】
【０１７５】
２．燃料電池用触媒層を有する電極の作製
カソード用インク（１）の代わりにカソード用インク（１０）を用いた以外は、実施例１の３と同様にして、カソード触媒層（１０）を有する電極を作製した。また、カソード触媒層（１０）における単位面積あたりの燃料電池用触媒（４）の質量は、４．３８ｍｇ／ｃｍ2であった。
【手続補正４１】
【補正対象書類名】明細書
【補正対象項目名】０１７６
【補正方法】変更
【補正の内容】
【０１７６】
３．ＭＥＡの作製
カソード触媒層（１）を有する電極の代わりにカソード触媒層（１０）を有する電極を用いた以外は、実施例１の４と同様にして、ＭＥＡ（１０）を作製した。
【手続補正４２】
【補正対象書類名】明細書
【補正対象項目名】０１７７
【補正方法】変更
【補正の内容】
【０１７７】
４．単セルの作製
ＭＥＡ（１）の代わりにＭＥＡ（１０）を用いた以外は、実施例１の５と同様にして、固体高分子形燃料電池の単セル（１０）を作製した。
【手続補正４３】
【補正対象書類名】明細書
【補正対象項目名】０１７８
【補正方法】変更
【補正の内容】
【０１７８】
５．発電特性の評価（触媒能の測定）
単セル（１）の代わりに単セル（１０）を用いた以外は、実施例１の６と同様にして、単セル（１０）における電流―電圧特性を測定し、最大出力密度を算出した。ＭＥＡ（１０）における触媒能、すなわち最大出力密度は、１８０ｍＷ／ｃｍ2であった。
【手続補正４４】
【補正対象書類名】明細書
【補正対象項目名】０１７９
【補正方法】変更
【補正の内容】
【０１７９】
［比較例７］
１．インクの調製
参考実験４の１で調製した燃料電池用触媒（４）０．２８４ｇと、電子伝導性材料としてカーボンブラック（ケッチェンブラックＥＣ３００Ｊ、ＬＩＯＮ社製）０．０７１ｇとを、２−プロパノール（和光純薬工業製）５０ｍｌに加え、さらにプロトン伝導性材料（ＮＡＦＩＯＮ（登録商標）；０．０３６ｇ）を含有する水溶液（Ｎａｆｉｏｎ５％水溶液、和光純薬工業製）２．８４ｇを入れて、超音波分散機（ＵＴ−１０６Ｈ型シャープマニファクチャリングシステム社製）で1時間混合することにより、カソード用インク（１１）を調製した。
【手続補正４５】
【補正対象書類名】明細書
【補正対象項目名】０１８０
【補正方法】変更
【補正の内容】
【０１８０】
２．燃料電池用触媒層を有する電極の作製
カソード用インク（１）の代わりにカソード用インク（１１）を用いた以外は、実施例１の３と同様にして、カソード触媒層（１１）を有する電極を作製した。また、カソード触媒層（１１）における単位面積あたりの燃料電池用触媒（４）の質量は、４．０ｍｇ／ｃｍ2であった。
【手続補正４６】
【補正対象書類名】明細書
【補正対象項目名】０１８１
【補正方法】変更
【補正の内容】
【０１８１】
３．ＭＥＡの作製
カソード触媒層（１）を有する電極の代わりにカソード触媒層（１１）を有する電極を用いた以外は、実施例１の４と同様にして、ＭＥＡ（１１）を作製した。
【手続補正４７】
【補正対象書類名】明細書
【補正対象項目名】０１８２
【補正方法】変更
【補正の内容】
【０１８２】
４．単セルの作製
ＭＥＡ（１）の代わりにＭＥＡ（１１）を用いた以外は、実施例１の５と同様にして、固体高分子形燃料電池の単セル（１１）を作製した。
【手続補正４８】
【補正対象書類名】明細書
【補正対象項目名】０１８３
【補正方法】変更
【補正の内容】
【０１８３】
５．発電特性の評価（触媒能の測定）
単セル（１）の代わりに単セル（１１）を用いた以外は、実施例１の６と同様にして、単セル（１１）における電流―電圧特性を測定し、最大出力密度を算出した。ＭＥＡ（１１）における触媒能、すなわち最大出力密度は、６４ｍＷ／ｃｍ2であった。
【手続補正４９】
【補正対象書類名】明細書
【補正対象項目名】０１８４
【補正方法】変更
【補正の内容】
【０１８４】
［比較例８］
１．インクの調製
参考実験４の１で調製した燃料電池用触媒（４）０．２８４ｇと、電子伝導性材料としてカーボンブラック（ケッチェンブラックＥＣ３００Ｊ、ＬＩＯＮ社製）０．０７１ｇとを、２−プロパノール（和光純薬工業製）５０ｍｌに加え、さらにプロトン伝導性材料（ＮＡＦＩＯＮ（登録商標）；０．２８４ｇ）を含有する水溶液（Ｎａｆｉｏｎ５％水溶液、和光純薬工業製）２．８４ｇを入れて、超音波分散機（ＵＴ−１０６Ｈ型シャープマニファクチャリングシステム社製）で1時間混合することにより、カソード用インク（１２）を調製した。
【手続補正５０】
【補正対象書類名】明細書
【補正対象項目名】０１８５
【補正方法】変更
【補正の内容】
【０１８５】
２．燃料電池用触媒層を有する電極の作製
カソード用インク（１）の代わりにカソード用インク（１２）を用いた以外は、実施例１の３と同様にして、カソード触媒層（１２）を有する電極を作製した。また、カソード触媒層（１２）における単位面積あたりの燃料電池用触媒（４）の質量は、４．０ｍｇ／ｃｍ2であった。
【手続補正５１】
【補正対象書類名】明細書
【補正対象項目名】０１８６
【補正方法】変更
【補正の内容】
【０１８６】
３．ＭＥＡの作製
カソード触媒層（１）を有する電極の代わりにカソード触媒層（１２）を有する電極を用いた以外は、実施例１の４と同様にして、ＭＥＡ（１２）を作製した。
【手続補正５２】
【補正対象書類名】明細書
【補正対象項目名】０１８７
【補正方法】変更
【補正の内容】
【０１８７】
４．単セルの作製
ＭＥＡ（１）の代わりにＭＥＡ（１２）を用いた以外は、実施例１の５と同様にして、固体高分子形燃料電池の単セル（１２）を作製した。
【手続補正５３】
【補正対象書類名】明細書
【補正対象項目名】０１８８
【補正方法】変更
【補正の内容】
【０１８８】
５．発電特性の評価（触媒能の測定）
単セル（１）の代わりに単セル（１２）を用いた以外は、実施例１の６と同様にして、単セル（１２）における電流―電圧特性を測定し、最大出力密度を算出した。ＭＥＡ（１２）における触媒能、すなわち最大出力密度は、９０ｍＷ／ｃｍ2であった。
【手続補正５４】
【補正対象書類名】明細書
【補正対象項目名】０１９０
【補正方法】変更
【補正の内容】
【０１９０】
【表２】
2012151135.tif 000001
【手続補正５５】
【補正対象書類名】明細書
【補正対象項目名】０１９１
【補正方法】変更
【補正の内容】
【０１９１】
実施例２と比較例１〜４との対比結果、ならびに参考実験４と比較例５〜８との対比結果から、特定の燃料電池用触媒を用い、インク中の各成分の配合割合を制御することにより、該インクから得られるＭＥＡにおける触媒能、すなわち最大出力密度が大きくなることがわかった。